【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
ワーク片を陰極アーク装置中に挿入して、
陰極材料にアークを照射して、上記装置の内部空間に上記陰極材料の原子イオン群が生じるように、少なくとも一種類の上記陰極材料を蒸発させて、上記ワーク片上に上記原子による皮膜を形成し、
上記皮膜の内部または表面にマクロ粒子が供給されるように上記アークの照射パラメータを調整して、液体、半固体もしくは固体の状態の上記陰極材料のマクロ粒子を形成するものであって、
上記マクロ粒子の構造及び又は組成を選択して、上記皮膜に対して、上記皮膜に対して、潤滑性、疎水性、親水性、犠牲層性、耐食性、耐腐食性、表面性状、自己修復性、電気抵抗性のうち、少なくとも一種類の特性を与えることを特徴とする、ワーク片上に皮膜を形成する方法。
【請求項２】
請求項１に記載の方法において、上記マクロ粒子が球形の状態で供給されるように上記陰極材料が選択され、もしくはアークのパラメータが調整されることを特徴とするワーク片上に皮膜を形成する方法。
【請求項３】
請求項２に記載の方法において、上記陰極材料及び上記マクロ粒子がチタンを含むことを特徴とするワーク片上に皮膜を形成する方法。
【請求項４】
請求項１に記載の方法において、上記マクロ粒子がレンズ形の状態で供給されるように上記陰極材料が選択され、もしくは上記アークのパラメータが調整されることを特徴とするワーク片上に皮膜を形成する方法。
【請求項５】
請求項４に記載の方法において、上記陰極材料及び上記マクロ粒子がアルミニウムを含むことを特徴とするワーク片上に皮膜を形成する方法。
【請求項６】
請求項１に記載の方法において、上記ワーク片が航空機の翼であることを特徴とするワーク片上に皮膜を形成する方法。
【請求項７】
請求項１に記載の方法において、上記皮膜が複数層設けられていることを特徴とするワーク片上に皮膜を形成する方法。
【請求項８】
請求項１に記載の方法において、上記マクロ粒子が少なくとも二硫化モリブデン、バナジウム、もしくは窒化バナジウムのうちの一種を含むことを特徴とするワーク片上に皮膜を形成する方法。
【請求項９】
請求項１に記載の方法において、上記ワーク片よりも劣る犠牲材料を上記皮膜に供給するために、上記マクロ粒子は少なくとも７０原子パーセントのアルミニウムを含んでいることを特徴とするワーク片上に皮膜を形成する方法。
【請求項１０】
請求項１に記載の方法において、上記ワーク片よりも劣る犠牲材料を上記皮膜に供給するために、上記マクロ粒子は少なくとも９０原子パーセントのアルミニウムを含んでいることを特徴とするワーク片上に皮膜を形成する方法。
【請求項１１】
請求項１に記載の方法において、上記陰極材料が金属として及び又は反応ガス中で堆積して、窒化物、炭化物、酸化物もしくはこれらの混合物を形成するものであることを特徴とするワーク片上に皮膜を形成する方法。
【請求項１２】
請求項１に記載の方法において、上記陰極材料は、クロム、アルミニウム、チタンとそれ以外の、周期律表における第４属、５属そして６属の遷移金属群中の、少なくとも一種の材料からなることを特徴とするワーク片上に皮膜を形成する方法。
【請求項１３】
ワーク片を陰極アーク装置中に挿入して、
第１の陰極材料に第１のアークを照射して、上記装置の内部空間に上記第１の陰極材料の原子イオン群が生じるように、上記第１の陰極材料を蒸発させて、上記ワーク片上に上記第１の原子による皮膜を形成し、
第２のアークの照射パラメータを、第２のマクロ粒子が上記皮膜の内部または表面に固定されるように調整して、液体、半固体もしくは固体の状態の第２の陰極材料の上記第２のマクロ粒子を形成して、上記皮膜に対して、潤滑性、疎水性、親水性、犠牲層性、耐食性、耐腐食性、表面性状、自己修復性、電気抵抗性のうち、少なくとも一種類の特性を与えるように、上記第２のマクロ粒子の構造及び又は組成を選択することを特徴とする、ワーク片上に皮膜を形成する方法。
【請求項１４】
請求項１３に記載の方法において、上記第２のマクロ粒子が球形の状態で供給されるように第２の陰極材料が選択され、もしくは第２のアークのパラメータが調整されることを特徴とするワーク片上に皮膜を形成する方法。
【請求項１５】
請求項１４に記載の方法において、上記第２の陰極材料及び上記第２のマクロ粒子がチタンを含むことを特徴とするワーク片上に皮膜を形成する方法。
【請求項１６】
請求項１３に記載の方法において、上記第２のマクロ粒子がレンズ形の状態で供給されるように上記第２の陰極材料が選択され、もしくは上記第２のアークのパラメータが調整されることを特徴とするワーク片上に皮膜を形成する方法。
【請求項１７】
請求項１６に記載の方法において、上記第２の陰極材料及び上記第２のマクロ粒子がアルミニウムを含むことを特徴とするワーク片上に皮膜を形成する方法。
【請求項１８】
請求項１３に記載の方法において、上記第２の陰極材料は、潤滑材料もしくは、少なくとも一種類の他の要素と結合したときに潤滑性を有する材料からなり、上記皮膜に対して潤滑性を付与するような潤滑性を有する上記第２のマクロ粒子を形成するためのものであることを特徴とする、ワーク片上に皮膜を形成する方法。
【請求項１９】
請求項１３に記載の方法において、上記潤滑材料は、少なくとも二硫化モリブデン、バナジウム、もしくは窒化バナジウムのうちの一種を含むことを特徴とするワーク片上に皮膜を形成する方法。
【請求項２０】
請求項１８に記載の方法において、上記ワーク片が航空機の翼であることを特徴とするワーク片上に皮膜を形成する方法。
【請求項２１】
請求項１３に記載の方法において、上記ワーク片よりも劣る犠牲材料を皮膜に供給するために、上記マクロ粒子は少なくとも７０原子パーセントのアルミニウムを含んでいることを特徴とするワーク片上に皮膜を形成する方法。
【請求項２２】
請求項１３に記載の方法において、上記ワーク片よりも劣る犠牲材料を皮膜に供給するために、上記マクロ粒子は少なくとも９０原子パーセントのアルミニウムを含んでいることを特徴とするワーク片上に皮膜を形成する方法。
【請求項２３】
請求項１３に記載の方法において、上記陰極材料が金属として及び又は反応ガス中で堆積して、窒化物、炭化物、酸化物もしくはこれらの混合物を形成することを特徴とするワーク片上に皮膜を形成する方法。
【請求項２４】
請求項１３に記載の方法において、上記陰極材料は、クロム、アルミニウム、チタンとそれ以外の、周期律表における第４属、５属そして６属の遷移金属群中の、少なくとも一種の材料からなることを特徴とするワーク片上に皮膜を形成する方法。
【請求項２５】
表面に皮膜を有する航空機の翼であって、上記皮膜はマクロ粒子を含み、上記皮膜は、上記マクロ粒子が形成される条件で陰極アークプロセスにより形成されており、上記マクロ粒子の構造と組成は、上記皮膜に対して、潤滑性、疎水性、親水性、犠牲層性、耐食性、耐腐食性、表面性状、自己修復性、電気抵抗性のうち、少なくとも一種類の特性を与えるように選択されていることを特徴とする航空機の翼。
【請求項２６】
上記マクロ粒子は球状であって、上記翼の皮膜の表面は粗面であることを特徴とする請求項２５に記載の航空機の翼。
【請求項２７】
上記マクロ粒子はレンズ状であって、上記翼の皮膜の表面は平坦であることを特徴とする請求項２５に記載の航空機の翼。
【請求項２８】
上記マクロ粒子は潤滑性の材料で形成されており、上記翼の皮膜の表面は潤滑性を有することを特徴とする請求項２５に記載の航空機の翼。
【請求項２９】
上記翼の皮膜を形成した部分よりも劣る犠牲材料を皮膜に供給するために、上記マクロ粒子は少なくとも７０原子パーセントのアルミニウムを含んでいることを特徴とする請求項２５に記載の航空機の翼。
【請求項３０】
上記ワーク片よりも劣る犠牲材料を皮膜に供給するために、上記マクロ粒子は少なくとも９０原子パーセントのアルミニウムを含んでいることを特徴とする請求項２５に記載の航空機の翼。